(57)【要約】【課題】  メッシュパターンの不可視性および画像の視認性に優れた、電極フィルムおよびその製造方法を提供する。【解決手段】  電極フィルムの製造方法は、透明基材の第一主面上に金属層、黒色フォトレジスト層を順次積層する工程と、前記黒色フォトレジスト層を部分的に露光し、現像してメッシュ形状にパターニングする工程と、パターニングされた前記黒色フォトレジスト層をエッチングマスクとして、前記黒色フォトレジスト層のメッシュを構成する細線幅より小幅となるまで前記金属層をエッチングして金属メッシュ電極に加工する工程と、前記黒色フォトレジスト層を加熱して軟化させ、軟化した前記黒色フォトレジスト層の垂れにより前記金属メッシュ電極のメッシュを構成する細線の上面のみならず両側面まで被覆させる工程と、を備える。【選択図】  図１
2019044339.tif 000002
【特許請求の範囲】
【請求項１】
透明基材と、
前記透明基材の第一主面上に設けられた金属メッシュ電極と、
前記金属メッシュ電極のメッシュを構成する細線の上面および両側面に設けられた黒色フォトレジスト層と、
を備えた電極フィルム。
【請求項２】
前記黒色フォトレジスト層が、前記細線の上面を均一な膜厚で覆い、前記細線の上面の端から前記細線の両側面にかけては曲面を有して覆うように形成されている、請求項１の電極フィルム。
【請求項３】
前記黒色フォトレジスト層が、加熱流動性フォトレジスト層と、前記加熱流動性フォトレジスト層上に設けられた加熱非流動性フォトレジスト層とを備えた複層構成であり、少なくともいずれかの層が着色されている請求項１又は請求項２の電極フィルム。
【請求項４】
前記加熱非流動性フォトレジスト層の軟化点が、前記加熱流動性フォトレジスト層の軟化点より２０℃以上高い請求項３の電極フィルム。
【請求項５】
前記黒色フォトレジスト層が、前記加熱流動性フォトレジスト層と前記加熱非流動性フォトレジスト層の２層のみからなり、両者の厚み比が、１：２〜１：４である請求項３又は請求項４の電極フィルム。
【請求項６】
前記加熱流動性フォトレジスト層と前記加熱非流動性フォトレジスト層との間に、防錆レジスト層が設けられている請求項３〜５の電極フィルム。
【請求項７】
前記加熱流動性フォトレジスト層が、防錆剤を含有している請求項３〜５の電極フィルム。
【請求項８】
前記加熱非流動性フォトレジスト層のみが、着色されている請求項３〜７の電極フィルム。
【請求項９】
前記加熱流動性フォトレジスト層のみが、着色されている請求項３〜７の電極フィルム。
【請求項１０】
透明基材の第一主面上に金属層、黒色フォトレジスト層を順次積層する工程と、
前記黒色フォトレジスト層を部分的に露光し、現像してメッシュ形状にパターニングする工程と、
パターニングされた前記黒色フォトレジスト層をエッチングマスクとして、前記黒色フォトレジスト層のメッシュを構成する細線幅より小幅となるまで前記金属層をエッチングして金属メッシュ電極に加工する工程と、
前記黒色フォトレジスト層を加熱して軟化させ、軟化した前記黒色フォトレジスト層の垂れにより前記金属メッシュ電極のメッシュを構成する細線の上面のみならず両側面まで被覆させる工程と、
を備えた電極フィルムの製造方法。
【請求項１１】
前記黒色フォトレジスト層が、加熱流動性フォトレジスト層と、前記加熱流動性フォトレジスト層上に設けられた加熱非流動性フォトレジスト層とを備えた複層構成であり、少なくともいずれかの層が着色されている請求項１０の電極フィルムの製造方法。
【請求項１２】
前記加熱非流動性フォトレジスト層の軟化点が、前記加熱流動性フォトレジスト層の軟化点より２０℃以上高い請求項１１の電極フィルムの製造方法。
【請求項１３】
前記黒色フォトレジスト層が、前記加熱流動性フォトレジスト層と前記加熱非流動性フォトレジスト層の２層のみからなり、両者の厚み比が、１：２〜１：４である請求項１１又は請求項１２の電極フィルムの製造方法。
【請求項１４】
前記加熱流動性フォトレジスト層と前記加熱非流動性フォトレジスト層との間に、防錆レジスト層が設けられている請求項１１〜１３の電極フィルムの製造方法。
【請求項１５】
前記加熱流動性フォトレジスト層が、防錆剤を含有している請求項１１〜１３の電極フィルムの製造方法。
【請求項１６】
前記加熱非流動性フォトレジスト層のみが、着色されている請求項１１〜１５の電極フィルムの製造方法。
【請求項１７】
前記加熱流動性フォトレジスト層のみが、着色されている請求項１１〜１５の電極フィルムの製造方法。
【発明の詳細な説明】
【技術分野】
【０００１】
本発明は、電極が金属メッシュである電極フィルムおよびその製造方法に関する。
【背景技術】
【０００２】
近年、各種電子機器の入力装置としてタッチパネルが普及してきている。タッチパネルは抵抗膜方式、抵抗膜方式（Ｒｅｓｉｓｔｉｖｅ  Ｔｙｐｅ）、静電容量方式（Ｃａｐａｃｉｔｉｖｅ  Ｔｙｐｅ）など各種方式のものが実用化されている。【０００３】
タッチパネルは、一般的には、タッチパネル用電極部材として、ガラス板やポリエチレンテレフタレートフィルム等からなる透明基材の片方の面上に、ＩＴＯ（Ｉｎｄｉｕｍ  Ｔｉｎ  ｏｘｉｄｅ；インジウム−スズ酸化物）薄膜からなる透明導電膜を形成したものが使用されている（特許文献１）。
しかし、ＩＴＯ薄膜からなる透明導電膜は、インジウムというレアメタル（希土類元素）が使用されるために高価である点、および、抵抗（表面抵抗率）がタッチパネルの大面積化を図るには高抵抗である点で、低コスト化および大画面化への要求に対応し難い。【０００４】
そこで、ＩＴＯ薄膜の透明導電膜に代えて、透明基材に、金属細線パターンからなる金属メッシュを形成したタッチパネル用電極部材が提案されている（特許文献２）。金属メッシュによれば、ＩＴＯ薄膜に比べて低コストかつ低抵抗にできる。【０００５】
この金属メッシュ電極は、タッチパネル用電極としたとき、ＩＴＯ薄膜からなる透明電極と比較し、不可視性が問題となる。また、メッシュパターンを形成する金属層は、比較的に高い反射率を呈するため、外光が散乱反射されて、メッシュパターンが視認され、タッチパネル装置の画像コントラストが低下してしまう。そこで、黒化層が、金属層の観察者側に配置されている。この黒化層によって、メッシュパターンの不可視性が向上し、画像コントラストが向上して、画像の視認性を改善することができる。【０００６】
このようなタッチパネル用電極は、まず、透明基材上に、金属薄膜および黒化層を積層し、次に、この金属薄膜および黒化層を、フォトリソグラフィー技術を用いたエッチングによりパターンニングすることによって、作製されている。
【先行技術文献】
【特許文献】
【０００７】
【特許文献１】特開２００８−３１０５５１号公報
【特許文献２】特開２０１１−１３４３１１号公報
【発明の概要】
【発明が解決しようとする課題】
【０００８】
しかしながら、この黒化層を有する金属メッシュ電極であっても、エッチングによりパターンニングされた金属層の上面にしか黒化層が存在しないため、金属層が露出した側面によって、メッシュパターンの不可視性および画像の視認性がまだまだ十分ではなかった。【０００９】
本発明の目的は、メッシュパターンの不可視性および画像の視認性に優れた、電極フィルムおよびその製造方法を提供することにある。
【課題を解決するための手段】
【００１０】
以下に、課題を解決するための手段として複数の態様を説明する。これら態様は、必要に応じて任意に組み合せることができる。【００１１】
本発明の電極フィルムは、透明基材と、透明基材の第一主面上に設けられた金属メッシュ電極と、金属メッシュ電極のメッシュを構成する細線の上面および両側面に設けられた黒色フォトレジスト層と、を備えている。【００１２】
この電極フィルムでは、金属メッシュ電極のメッシュを構成する細線の上面および両側面が黒色フォトレジスト層で覆い隠されている。これにより、タッチパネル用電極としたときに、細線の上面および両側面での外光の散乱反射が抑えられるため、メッシュパターンが視認されず、タッチパネルの画像コントラストが向上して、画像の視認性を改善することができる。【００１３】
また、黒色フォトレジスト層が、細線の上面を均一な膜厚で覆い、細線の上面の端から細線の両側面にかけては曲面を有して覆うように形成されていてもよい。これにより、黒色フォトレジスト層で覆われた金属メッシュ電極、すなわち黒色メッシュ電極の上面が、その平滑さによって均質に見える。一方で、黒色メッシュ電極の上面と両側面は角部を有さず、その境界が曖昧なため、電極フィルムを斜め方向から見たときにメッシュパターンが目立たない。【００１４】
本発明の電極フィルムの製造方法は、透明基材の第一主面上に金属層、黒色フォトレジスト層を順次積層する工程と、黒色フォトレジスト層を部分的に露光し、現像してメッシュ形状にパターニングする工程と、パターニングされた黒色フォトレジスト層をエッチングマスクとして、黒色フォトレジスト層のメッシュを構成する細線幅より小幅となるまで金属層をエッチングして金属メッシュ電極に加工する工程と、黒色フォトレジスト層を加熱して軟化させ、軟化した黒色フォトレジスト層の垂れにより金属メッシュ電極のメッシュを構成する細線の上面のみならず両側面まで被覆させる工程と、を備えている。
この製造方法では、黒色フォトレジスト層のメッシュを構成する細線幅より小幅となるまで金属層をエッチングして金属メッシュ電極に加工し、黒色フォトレジスト層を加熱して軟化させている。これにより、軟化した黒色フォトレジスト層が垂れるため、金属メッシュ電極のメッシュを構成する細線の上面のみならず両側面まで黒色フォトレジスト層で被覆させることができる。【００１５】
また、上記の電極フィルムおよびその製造方法において、黒色フォトレジスト層が、加熱流動性フォトレジスト層と、当該加熱流動性フォトレジスト層上に設けられた加熱非流動性フォトレジスト層とを備えた複層構成であり、少なくともいずれかの層が着色されていてもよい。
これにより、製造工程において黒色フォトレジスト層を加熱して軟化させ、軟化した黒色フォトレジスト層の垂れにより金属メッシュ電極のメッシュを構成する細線の上面および両側面を被覆させる際に、下の層である加熱流動性フォトレジスト層が加熱前の均膜性を失って流動するのに対し、上の層である加熱非流動性フォトレジスト層は加熱前の均膜性を維持したまま流動しない。
上の層である加熱非流動性フォトレジスト層が均膜性を維持したまま金属メッシュ電極の細線の上面および両側面を被覆するので、この細線の上面と側面との境界である、いわゆる肩部分が黒色フォトレジスト層を突き破って露出することがない。
なお、上の層である加熱非流動性フォトレジスト層が垂れて、その先端が透明基材と接触した後は、下の層である加熱流動性フォトレジスト層はそれ以上は大きく流動しない。何故ならば、細線と上の層である加熱非流動性フォトレジスト層と透明基材によって、下の層である加熱流動性フォトレジスト層の形状が定められるためである。
一方で、下の層である加熱流動性フォトレジスト層は、その流動性により、細線の側面と上の層である加熱非流動性フォトレジスト層との間を埋める。細線の側面はエッチングにより表面に凹凸を有するが、下の層である加熱流動性フォトレジスト層の流動により、黒色フォトレジスト層が微細な気泡を残さずに細線の側面を被覆することができる。その結果、黒色フォトレジスト層が細線の側面に強固な密着する。【００１６】
前記加熱非流動性フォトレジスト層の軟化点は、前記加熱流動性フォトレジスト層の軟化点より２０℃以上高いものであるのがよい。【００１７】
前記黒色フォトレジスト層が、加熱流動性フォトレジスト層と加熱非流動性フォトレジスト層の２層のみからなる場合、加熱流動性フォトレジスト層と加熱非流動性フォトレジスト層の厚み比を、１：２〜１：４としてもよい。これにより、黒色フォトレジスト層全体の均膜性が高まる。【００１８】
また、加熱流動性フォトレジスト層と加熱非流動性フォトレジスト層との間に、防錆レジスト層が設けられていてもよい。あるいは、加熱流動性フォトレジスト層が、防錆剤を含有していてもよい。
これらにより、製品完成後の外部からの腐食性の液が侵入しても、あるいは高温高湿などの環境試験下においても金属メッシュ電極に腐食が進むことがなく、電気特性を維持できる。【００１９】
また、加熱非流動性フォトレジスト層のみが、着色されていてもよい。加熱非流動性フォトレジスト層は加熱前の均膜性を維持しているので、これにより、黒色フォトレジスト層に着色ムラが生じにくい。したがって、より優れたメッシュパターンの不可視性および画像の視認性が得られる。【００２０】
逆に、加熱流動性フォトレジスト層のみが、着色されていてもよい。これにより、金属メッシュ電極の細線の両側面を被覆する黒色を呈する層の膜厚が薄くなるので、正面から見たときの黒色の細線幅を狭くできる。したがって、より優れたメッシュパターンの不可視性および画像の視認性が得られる。
【発明の効果】
【００２１】
本発明に係る電極フィルムでは、黒化層を工夫することにより、メッシュパターンの不可視性および画像の視認性を向上させることが可能となる。
【図面の簡単な説明】
【００２２】
【図１】第１実施形態における電極フィルムの構成を示す概略断面図。
【図２】本発明の金属メッシュ電極の断面形状を示す図。
【図３】本発明の金属メッシュ電極のパターンを示す概略平面図。
【図４】第１実施形態における電極フィルムの製造工程を示す概略断面図。
【図５】第１実施形態における電極フィルムの製造工程を示す概略断面図。
【図６】第１実施形態における電極フィルムの製造工程を示す概略断面図。
【図７】第１実施形態における電極フィルムの製造工程を示す概略断面図。
【図８】第１実施形態における電極フィルムの製造工程を示す概略断面図。
【図９】第１実施形態における電極フィルムの製造工程を示す概略断面図。
【図１０】第１実施形態における電極フィルムの製造工程を示す概略断面図。
【図１１】第２実施形態における電極フィルムの製造工程を示す概略断面図。
【図１２】第３実施形態における電極フィルムの製造工程を示す概略断面図。
【図１３】第４実施形態における電極フィルムの構成を示す概略断面図。
【図１４】第４実施形態における黒色フォトレジスト層の加熱軟化の様子を示す部分断面説明図。
【図１５】第４実施形態における黒色フォトレジスト層の加熱軟化の様子を示す部分断面説明図。
【図１６】第４実施形態における電極フィルムの製造工程を示す概略断面図。
【図１７】第４実施形態における電極フィルムの製造工程を示す概略断面図。
【図１８】第４実施形態における電極フィルムの製造工程を示す概略断面図。
【図１９】第４実施形態における電極フィルムの製造工程を示す概略断面図。
【図２０】第４実施形態における電極フィルムの製造工程を示す概略断面図。
【図２１】第４実施形態における電極フィルムの構成の一例を示す概略断面図。
【図２２】第５実施形態における電極フィルムの構成の一例を示す概略断面図。
【発明を実施するための形態】
【００２３】
以下、実施形態について、図面を参照しながら説明する。
【００２４】
１．第１実施形態
（１）電極フィルム
図１は、第１実施形態における電極フィルムの構成を示す概略断面図である。理解しやすいように簡略化して描いている。
電極フィルム１は、透明基材２と、透明基材２の第一主面２ａ上に設けられた金属メッシュ電極３と、金属メッシュ電極３のメッシュを構成する細線３１の上面３１ａおよび両側面３１ｂに設けられた単層の黒色フォトレジスト層４とからなる。
【００２５】
＜透明基材＞
透明基材２は、９０％以上の透過率をもつ材料であれば特に制限はなく、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルホン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、又は二軸延伸ポリスチレン（ｂｉａｘｉａｌｌｙ  ｏｒｉｅｎｔｅｄ  ＰＳ；ＢＯＰＳ）などのフィルム、又はそれらの積層体などが用いられる。好ましくは、ポリエチレンテレフタレート（ＰＥＴ）、ポリイミド（ＰＩ）、ポリカーボネート（ＰＣ）、トリアセチルセルロース（ＴＡＣ）フィルムなどであってもよい。また、ガラスフィルムを用いることもできる。
また、透明基材２は、単一層又は２層以上の貼合された積層体であってもよい。さらに、透明基材２は、１／４λ位相差フィルム、例えば延伸ＣＯＰを構成中に有していてもよい。
【００２６】
透明基材２の厚みは、通常、各フィルムの単独厚で２０μｍ以上、各フィルムの合計厚が５００μｍ以下とされている。単独厚が２０μｍに満たないとフィルム製造時のハンドリングが難しく、合計厚が５００μｍを超えると透光性が低下するからである。
【００２７】
＜金属メッシュ電極＞
金属メッシュ電極３は、タッチパネル用電極等として用いられる金属メッシュのパターン層である。
図３（ａ）に示されるように、タッチパネルに用いられている電極フィルム１には、透明なアクティブエリアＳ１が区画され、かつ、アクティブエリアＳ１の外側に周辺領域Ｓ２が区画されている。
アクティブエリアＳ１内には、それぞれ第１の方向Ｄ１に沿って延び且つ第１の方向Ｄ１に直交する第２の方向Ｄ２に並列配置された複数の短冊状の金属メッシュ電極３が形成されている。これら複数の金属メッシュ電極３は、タッチパネルの検出電極を構成するものである。
【００２８】
一方、周辺領域Ｓ２には、通常、複数の金属メッシュ電極３に接続された複数の周辺配線１０が銀ペーストなどにより形成されている（図３（ａ）参照）。また、周辺配線１０は、金属メッシュ電極３の形成と同時に、同じ金属層３０からパターニングしてもよい。
【００２９】
金属メッシュ電極３に用いられる金属としては、例えば、金、銀、銅、鉄、ニッケル、クロムなど充分にタッチパネル用電極として機能できる程度の導電性を持つ金属を使用する。金属メッシュ電極３の膜厚は、適用する金属によって適宜変更する。例えば、銅の場合、０．０２〜２μｍ、より好ましくは０．０４〜１μｍである。ニッケルの場合、０．０２〜２μｍ、より好ましくは０．０４〜１μｍである。
【００３０】
このような金属メッシュ電極３は、金属層３０を後述するようにフォトリソグラフィー技術を用いたエッチング（腐蝕）によりパターンニングすることによって得ることができる。
【００３１】
本発明の電極はメッシュ（網目模様又は格子模様）形状であり、そのメッシュを構成する細線３１の線幅は、黒色フォトレジスト層４による被覆も含めて２〜７μｍであり、細線３１で囲まれた開口部３２の開口率は９５〜９９％程度である（図３（ｂ）参照）。
タッチパネルのように視認性に敏感な装置を具現するために、重要な要素がパターンの視認性を低減することである。金属メッシュ電極３の反射性低減は、本発明による黒色フォトレジスト層４の被覆によって果たすことができるのであるが、通常、金属メッシュ電極３の細線３１の線幅が黒色フォトレジスト層４による被覆も含めて７μｍを超える場合、人の目による視認性が急激に増加する。また、金属メッシュ電極３の細線３１の線幅が黒色フォトレジスト層４による被覆も含めて２μｍ未満だと、加工精度が低下する。
【００３２】
金属メッシュ電極３では、図３（ｂ）に示すような四角形や、その他の多角形で開口部３２を構成するのが好ましい。多角形でないもの、例えば円形や楕円形の開口を設けたものでは、開口部３２を最大限密に並べて配置しても開口部３２同士の間に輪郭の太い部分ができてしまうことから、その輪郭の太い部分が目立つとともに光線透過率を低下させる要因となるからである。また、三角形、四角形、六角形等の図形のうち、一種類あるいはそれらの複数種類の組み合わせで構成することができる。
【００３３】
なお、本実施形態の電極フィルム１を用いてタッチパネルを構成する場合は、図３（ａ）の破線に示すように、透明基材２の金属メッシュ電極３が形成された面とは反対の側のアクティブエリアＳ１内に、それぞれ第２の方向Ｄ２に沿って延び且つ第１の方向Ｄ１に並列配置された複数の短冊状の金属メッシュ電極３´配置させる。また、図３（ａ）の破線に示すように、周辺領域Ｓ２には、複数の金属メッシュ電極３´に接続された複数の周辺配線１０´を銀ペーストなどにより設ける。
これらの金属メッシュ電極３´および周辺配線１０´は、本実施形態の電極フィルム１をもう一枚用意し、２枚の電極フィルム１を積層することによって構成できる。
【００３４】
＜黒色フォトレジスト層＞
黒色フォトレジスト層４は、電極フィルム１の製造工程において、上記金属メッシュ電極３を形成するために使用するエッチングレジスト層である。
また同時に、この黒色フォトレジスト層４は、着色剤により着色された単層であり、上記金属メッシュ電極３のメッシュを構成する細線３１の上面３１ａおよび両側側面３１ｂ，３１ｃの黒化処理層でもある。これにより、金属からなる細線３１の上面３１ａおよび両側面３１ｂ，３１ｃでの反射率を低く抑えられ、画面の視認性の低下を防止することができる。
【００３５】
黒色フォトレジスト層４の形成は、ドライフィルム（Ｄｒｙ  ｆｉｌｍ）のようなフィルムの形態でラミネートして行うこともでき、液状フォトレジスト（ｌｉｑｕｉｄ  Ｐｈｏｔｏ  Ｒｅｓｉｓｔ）を印刷、コーティングなどの方法により形成することができ、ある形態に限定される必要はない。
【００３６】
黒色フォトレジスト層４のフォトレジスト材料としては、公知のネガ型又はポジ型の感光性樹脂が用いられる。ネガ型感光性樹脂の場合には、露光部位で光架橋反応が起こり、未露光部位はアルカリによって洗浄されてレジストパターンが残り、ポジ型感光性樹脂の場合には、露光部位で光分解反応が起こり、アルカリによって現像され、未露光部位が残ってレジストパターンを形成する。感光性樹脂層は、光重合性モノマー、光重合開始剤、バインダーポリマーなどを含んで多様な組成で製造される。ポジ型の感光性樹脂には、例えば、ノボラック樹脂、フェノール樹脂等が用いられる。ネガ型感光性樹脂には、例えば、アクリル樹脂、エポキシ樹脂等が用いられる。
【００３７】
黒色フォトレジスト層４の着色剤は、通常、黒色の着色剤である。
また、黒色フォトレジスト層４の着色剤は、金属メッシュ電極３に用いた金属の色に対して補色となる色の着色剤であってもよい。補色とは、２色を混ぜ合わせると、光が色面を透過したり反射したりしてエネルギーが減少し、灰色または黒色になるような色の対をいう。例えば、金属メッシュ電極３に銅を用いた場合、銅が赤系統の色であるため、この赤系統の色に対して補色の関係にある青系統に着色した樹脂を用いることにより、２色が混ざり合い、光を吸収することができる。
なお、黒色フォトレジスト層４の着色剤は、通常、耐熱性や耐光性に優れ、着色する面の下地を覆い隠す効果のある顔料である。但し、顔料は溶けずに分散して存在しているため、分散状態に注意が必要である。着色剤として染料も用いることもできるが、顔料に比べて透過率が高く、耐熱性や耐光性も悪い。
【００３８】
また、黒色フォトレジスト層４を、ドライフィルムのような膜厚の均一なフィルムの形態でラミネートして形成する場合、後述する加熱軟化工程を含む製造方法にて電極フィルム１を製造すると、黒色フォトレジスト層４が、細線３１の上面３１ａを均一な膜厚で覆い、細線３１の上面３１ａの端から細線３１の両側面３１ｂ，３１ｃにかけては曲面を有して覆うように形成することができる（図１および図２参照）。
これにより、黒色フォトレジスト層４で覆われた金属メッシュ電極３、すなわち黒色メッシュ電極の上面が、その平滑さによって均質に見える。一方で、黒色メッシュ電極の上面と両側面は角部を有さず、その境界が曖昧なため、電極フィルムを斜め方向から見たときにメッシュパターンが目立たない。
【００３９】
（２）電極フィルムの製造方法
図を用いて、第１実施形態の電極フィルムの製造方法を説明する。
図４〜１０は、第１実施形態における電極フィルムの製造工程を示す概略断面図である。理解しやすいように簡略化して描いている。
【００４０】
＜積層工程＞
まず、図４に示すように、透明基材２を準備する。
【００４１】
次に、図５に示すように、透明基材２の第一主面２ａ上に金属層３０、黒色フォトレジスト層４を順次積層する。
【００４２】
金属層３０の形成方法としては、金属箔をラミネートする方法、蒸着、スパッタリング、イオンプレーティングなどの気相から析出させる方法、透明基材２の表面を無電解メッキする方法など、どのような方法を用いてもよい。
【００４３】
黒色フォトレジスト層４の形成方法としては、前述のドライフィルム形態でのラミネートや、液状フォトレジストを印刷、コーティングなどの方法により形成することができ、ある形態に限定される必要はない。などにより金属層３０の上面にベタ形成する方法などがある。ドライフィルムを適用する場合、これにより工程コストを下げることができる。
【００４４】
＜露光・現像工程＞
その後、黒色フォトレジスト層４を部分的に露光し（図６参照）、現像してメッシュ形状（網目模様又は格子模様）にパターニングする（図７参照）。
【００４５】
露光は、黒色レジスト層４がネガ型の場合、黒色レジスト層４の露光領域４ａを硬化させ、現像液に対して溶解性を低下させる処理である。
逆に、黒色レジスト層４がポジ型の場合、露光されると黒色レジスト層４の露光領域４ａで現像液に対する溶解性が増大する。 
【００４６】
露光方法としては、デジタル露光、アナログ露光等が挙げられる。
アナログ露光としては、特に制限はなく、例えば、所定のパターンを有するフォトマスク６を介して、（超）高圧水銀灯、キセノンランプ、ハロゲンランプなどの光源７で露光を行なう方法が挙げられる。
デジタル露光としては、フォトマスク６を用いずに行なうのであれば特に制限はないが、例えば、光照射手段及び光変調手段を少なくとも備えた露光ヘッドと、露光対象との少なくともいずれかを移動させつつ、露光対象に対して、光照射手段から出射した光を光変調手段によりパターン情報に応じて変調しながら露光ヘッドから照射して行なうことが好ましい。
デジタル露光では、紫外から近赤外線を発する光源であれば、特に制限はなく、例えば、（超）高圧水銀灯、キセノン灯、カーボンアーク灯、ハロゲンランプ、複写機用などの蛍光管、レーザ等の公知光源が用いられるが、好ましい光源は（超）高圧水銀灯、レーザであり、より好ましい光源はレーザである。
【００４７】
現像は、黒色レジスト層４がネガ型の場合、露光領域４ａを硬化させた後、現像液を用いて未硬化領域４ｂを除去することにより、黒色レジスト層４のパターンを形成する処理である。
【００４８】
現像液としては、特に制限はなく、例えば、アルカリ金属又はアルカリ土類金属の水酸化物若しくは炭酸塩、炭酸水素塩、アンモニア水、４級アンモニウム塩の水溶液などが好適に挙げられる。
【００４９】
現像液は、界面活性剤、消泡剤、有機塩基（例えば、ベンジルアミン、エチレンジアミン、エタノールアミン、テトラメチルアンモニウムハイドロキサイド、ジエチレントリアミン、トリエチレンペンタミン、モルホリン、トリエタノールアミン等）や、現像を促進させるため有機溶剤（例えば、アルコール類、ケトン類、エステル類、エーテル類、アミド類、ラクトン類等）などと併用してもよい。また、現像液は、水又はアルカリ水溶液と有機溶剤を混合した水系現像液であってもよく、有機溶剤単独であってもよい。
【００５０】
黒色レジスト層４がポジ型の場合、黒色レジスト層４の露光領域４ａで現像液に対する溶解性が増大するので、露光領域４ａが除去される。
ポジ型の現像液はアルカリ溶液で行われ、ＴＭＡＨ（テトラメチルアンモニウムハイドロオキサイド）が最も良く用いられる。
【００５１】
＜エッチング工程＞
次に、図８に示すように、パターニングされた黒色フォトレジスト層４をエッチングマスクとして、金属層３０をエッチングする（図９参照）。
【００５２】
これにより、金属層３０が、所望のパターンで金属メッシュ電極３に加工される。
このとき、エッチングは、図９に示すように。金属メッシュ電極３が黒色フォトレジスト層４のメッシュを構成する細線幅より小幅となるまで行なう。つまり、エッチングによりパターニングした金属層３０のエッジ部分は、マスクパターンを有する黒色フォトレジスト層４のエッジ部分よりもパターンの内側に存在する。言い換えると、マスクパターンを有する黒色フォトレジスト層４のエッジ部分は、エッチングによりパターニングした金属層３０のエッジ部分よりもパターンの外側に競り出た状態となっている。
【００５３】
エッチング液８として、銅膜ならば塩化第二鉄水溶液を用いてエッチングするのが好ましい。
【００５４】
＜加熱軟化工程＞
その後、黒色フォトレジスト層４を炉内のヒーター９にて加熱して軟化させる（図１０参照）。
【００５５】
これにより、軟化した黒色フォトレジスト層４の垂れによって、金属メッシュ電極３のメッシュを構成する細線３１の上面３１ａのみならず両側面３１ｂ，３１ｃまで黒色フォトレジスト層４を被覆させる（図１参照）。
【００５６】
（３）黒色フォトレジスト層の反射防止効果
次に、図２を用いて本実施形態と電極フィルムの反射防止効果について説明する。
図２に示された本実施形態は、上述したように、エッチングにより加工された金属層３０が黒色フォトレジスト層４のメッシュを構成する細線幅とほぼ等しくなった後、さらにサイドエッチングを行い、得られる金属メッシュ電極３が黒色フォトレジスト層４のメッシュを構成する細線幅より小幅となるように金属層３０を加工している。その後、黒色フォトレジスト層４を加熱して軟化させ、軟化した黒色フォトレジスト層４の垂れによって、金属メッシュ電極３のメッシュを構成する細線３１の上面３１ａのみならず両側面３１ｂ，３１ｃまで被覆させている。
よって、図２に矢印で示された外光５は、金属メッシュ電極３のメッシュを構成する細線３１の両側面３１ｂ，３１ｃにおいて、これを覆う黒色フォトレジスト層４によって吸収される。したがって、金属側面での金属光沢による視認性の低下を防ぐことができる。
【００５７】
（４）実施例１
次に、第１実施形態の一実施例について説明する。
まず、ロールから巻出した厚さ２００μｍの無色ポリエステルフィルムを透明基材２として用意した。次に、この透明基材２の片面に金属層３０として銅膜をスパッタリング法で５００ｎｍの厚みで全面形成した。次いで、銅膜の上に、炭酸ソーダ１％液で現像が可能で、かつ着色剤を含有したネガタイプのアクリル系感光層を備えたドライフィルムレジストを用い、膜厚３μｍで単層の黒色フォトレジスト層４を全面形成して導電性フィルムを得た。
【００５８】
次に、導電性フィルムの黒色フォトレジスト層４の金属層３０側にマスクを重ねて露光し、さらに現像して、感光しない部分の黒色フォトレジスト層４を剥離する。本工程では、露光はメタルはライドランプによって行ない、また現像は炭酸ソーダ１％液に浸漬して行う。
【００５９】
次に余分な黒色フォトレジスト層４を剥離した導電性フィルムを水洗いし、エッチングを行う。本工程ではエッチング液として塩化第二鉄水溶液を用い、エッチング液にパターン化された黒色フォトレジスト層４を有する導電性フィルムを浸漬する。そしてエッチングにより加工された金属層３０が黒色フォトレジスト層４のメッシュを構成する細線幅（２μｍ）とほぼ等しくなった後、さらにサイドエッチングを行い、得られる金属メッシュ電極３が黒色フォトレジスト層４のメッシュを構成する細線幅より１μｍ小幅となるように金属層３０を加工する。
【００６０】
次にエッチングを施した導電性フィルムを水洗いし、さらに黒色フォトレジスト層４を炉温度１００℃、２０分で加熱して軟化させ、軟化した黒色フォトレジスト層４の垂れによって、金属メッシュ電極３の開口率９７％のメッシュを構成する線幅１μｍの細線３１の上面３１ａのみならず両側面３１ｂまで被覆させる。
以上の工程により、実施例の電極フィルムが完成する。
【００６１】
２．第２実施形態
第１実施形態では、透明基材２の第一主面２上に金属メッシュ電極３および黒色フォトレジスト層４を備えた電極フィルム１を説明したが、本発明はその実施形態に限定されない。
例えば、電極フィルム１の製造方法において、透明基材の第一主面上に金属層、黒色フォトレジスト層を順次積層する工程よって得られた導電性フィルムを２種用い、黒色フォトレジスト層が最外層となるようにラミネートした後、後の工程を第１実施形態と同様に行なってもよい（第２実施形態）。
この場合、電極フィルムは、図１１に示すように、第一透明基材２０１と、第一透明基材２０１の第一主面２０１ａ上に設けられた第一金属メッシュ電極３０１と、第一金属メッシュ電極３０１のメッシュを構成する細線３１１の上面３１１ａおよび両側面３１１ｂ，３１１ｃに設けられた第一黒色フォトレジスト層４０１と、第一透明基材２０１の第二主面２０１ｂ上にラミネートされた第二透明基材２０２と、第二透明基材２０２の第一透明基材２０１とは反対側の面上に設けられた第二金属メッシュ電極３０２と、第二金属メッシュ電極３０２のメッシュを構成する細線３１２の上面３１２ａおよび両側面３１２ｂ，ｃに設けられた第二黒色フォトレジスト層４０２と、を備える。
【００６２】
３．第３実施形態
また、電極フィルムの製造方法において、透明基材の第一主面と第二主面にそれぞれ金属層、黒色フォトレジスト層を順次積層してもよい（第３実施形態）。
この場合、電極フィルムは、図１２に示すように、透明基材２と、透明基材２の第一主面２ａ上に設けられた第一金属メッシュ電極３０１と、第一金属メッシュ電極３０１のメッシュを構成する細線３１１の上面３１１ａおよび両側面３１１ｂ，ｃに設けられた第一黒色フォトレジスト層４０１と、透明基材２の第二主面２ｂ上に設けられた第二金属メッシュ電極３０２と、第二金属メッシュ電極３０２のメッシュを構成する細線３１２の上面３１２ａおよび両側面３１２ｂに設けられた第二黒色フォトレジスト層４０２と、を備える。
【００６３】
４．第４実施形態
（１）電極フィルム１００
また、第１〜３実施形態のように黒色フォトレジスト層４が単層構成でなくてもよい。例えば、図１３に示すように、黒色フォトレジスト層４が、加熱流動性フォトレジスト層４１と、当該加熱流動性フォトレジスト層４１上に設けられた加熱非流動性フォトレジスト層４３とを備えた複層構成（図１３においては２層構成）であってもよい。位置関係で言うと、加熱流動性フォトレジスト層４１が下側フォトレジスト層、加熱非流動性フォトレジスト層４３が上側フォトレジスト層となる。
図１３は、第４実施形態における電極フィルムの構成を示す概略断面図である。理解しやすいように簡略化して描いている。
以下、第１〜３実施形態と共通する説明については、出来る限り省略して説明する。
【００６４】
本明細書において、加熱流動性とは、黒色フォトレジスト層４の加熱軟化の際に、金属メッシュ電極３のメッシュを構成する細線３１の上面３１ａに接さずに差し出た庇部分全体が加熱前の均膜性を失って流動する性質を有することをいう。
また、本明細書において、加熱非流動性とは、黒色フォトレジスト層４の加熱軟化の際に、金属メッシュ電極３のメッシュを構成する細線３１の上面３１ａに接さずに差し出た庇部分が、当該庇部分の根元付近を除いて、加熱前の均膜性を維持したまま流動しない性質を有することをいう。
【００６５】
加熱流動性フォトレジスト層４１及び加熱非流動性フォトレジスト層４３のフォトレジスト材料としては、単層の黒色フォトレジスト層４と同様にネガ型又はポジ型の感光性樹脂が用いられる。ただし、加熱軟化の際の炉温度の設定に応じて、当該温度に対して均膜性を失って流動する樹脂と均膜性を維持したまま流動しない樹脂の組み合わせを適宜選択する点で、単層の黒色フォトレジスト層４と異なる。
なお、加熱流動性フォトレジスト層４１及び加熱非流動性フォトレジスト層４３のフォトレジスト材料とでは、軟化点が異なる。例えば、加熱非流動性フォトレジスト層４３の軟化点は、加熱流動性フォトレジスト層４１の軟化点より２０℃以上高いものであるのが好ましい。
【００６６】
これにより、上の層である加熱非流動性フォトレジスト層４３の庇部分が均膜性を維持したまま自重により垂れ下がり（図１４参照）、金属メッシュ電極３の細線の上面３１ａおよび両側面３１ｂ，３１ｃを加熱非流動性フォトレジスト層４３で被覆する（図１５参照）。このとき庇部分の根元付近は、折れ曲がりのために多少流動するものの、その他の均膜性を維持した部分と連続するため、大きくは膜厚を減らさない。したがって、この細線の上面と側面との境界である、いわゆる肩部分が黒色フォトレジスト層４を突き破って露出することがない。
なお、上の層である加熱非流動性フォトレジスト層４３が折れ曲がって、その先端が透明基材２と接触した後は、下の層である加熱流動性フォトレジスト層４１はそれ以上は大きく、例えば細線３１間に拡がるようには、流動しない。何故ならば、図１３及び図１５に示すように、細線３１と上の層である加熱非流動性フォトレジスト層４３と透明基材２によって、下の層である加熱流動性フォトレジスト層４１の形状が定められるためである。
一方で、下の層である加熱流動性フォトレジスト層４１は、その流動性により、細線３１の側面３１ｂ，３１ｃと上の層である加熱非流動性フォトレジスト層４３との間を埋める。細線３１の側面３１ｂ，３１ｃはエッチングにより表面に凹凸を有するが（図１４参照）、下の層である加熱流動性フォトレジスト層４１の流動により、黒色フォトレジスト層４が微細な気泡を残さずに細線３１の側面３１ｂ，３１ｃを被覆することができる（図１５参照）。その結果、黒色フォトレジスト層４が細線３１の側面３１ｂ，３１ｃに強固な密着する。
【００６７】
なお、本実施形態においては、加熱流動性フォトレジスト層４１と加熱非流動性フォトレジスト層４３のうち、少なくともいずれかの層が着色されていればよい。また、後述する理由から、いずれか一方のみが着色されていてもよい。
【００６８】
図１３に示すように、黒色フォトレジスト層４が２層のみの構成の場合、加熱流動性フォトレジスト層４１と加熱非流動性フォトレジスト層４３の厚み比は、１：２〜１：４であるのが好ましい。
これにより、加熱流動性フォトレジスト層４１よりも加熱非流動性フォトレジスト層４３の厚み割合が高いので、黒色フォトレジスト層全体の均膜性が高まる。したがって、複層構成の黒色フォトレジスト層４全体が着色されていても、黒色フォトレジスト層４に着色ムラが生じにくい。
【００６９】
また、加熱非流動性フォトレジスト層４３のみが、着色されていてもよい。
これにより、着色されている層が加熱前の均膜性を維持している層なので、黒色フォトレジスト層４に着色ムラがより生じにくい。したがって、より優れたメッシュパターンの不可視性および画像の視認性が得られる。
【００７０】
逆に、加熱流動性フォトレジスト層４１のみが、着色されていてもよい。
これにより、金属メッシュ電極３の細線３１の両側面３１ｂ，３１ｃを被覆する黒色を呈する層の膜厚が薄くなるので、正面から見たときの黒色細線の線幅を狭くできる。したがって、より優れたメッシュパターンの不可視性および画像の視認性が得られる。
なお、この場合、着色された加熱流動性フォトレジスト層４１の上に形成されている加熱非流動性フォトレジスト層４３の存在は、前述の金属メッシュ電極３の細線３１の肩部分が黒色フォトレジスト層４を突き破って露出することを防ぐこと以外の効果も奏する。例えば、黒色フォトレジスト層４をラミネートする時にクッション性がよく、また皺発生を防ぐことができる。
【００７１】
（２）電極フィルムの製造方法
図を用いて、第４実施形態の電極フィルムの製造方法を説明する。
図１６〜２１は、第４実施形態における電極フィルムの製造工程を示す概略断面図である。理解しやすいように簡略化して描いている。
本実施形態の電極フィルム１００の製造方法は、黒色フォトレジスト層４が複層構成であることを除き、第１〜３実施形態と同様である。
以下、第１〜３実施形態と共通する説明については、出来る限り省略して説明する。
【００７２】
＜積層工程＞
まず、図１６に示すように、透明基材２の第一主面２ａ上に金属層３０、加熱流動性フォトレジスト層４１、加熱非流動性フォトレジスト層４３を順次積層する。
【００７３】
＜露光・現像工程＞
その後、加熱流動性フォトレジスト層４１上に加熱非流動性フォトレジスト層４３が設けられてなる２層構成の黒色フォトレジスト層４を部分的に露光し（図１７参照）、現像してメッシュ形状（網目模様又は格子模様）にパターニングする（図１８参照）。
図１７、図１８は、黒色レジスト層４の各層がネガ型の場合であり、露光により、加熱流動性フォトレジスト層４１の露光領域４１ａおよび加熱非流動性フォトレジスト層４３の露光領域４３ａを硬化させ、現像液に対して溶解性を低下させる。露光領域４１ａ，４３ａを硬化させた後、現像液を用いて加熱流動性フォトレジスト層４１の未硬化領域４１ｂおよび加熱非流動性フォトレジスト層４３の未硬化領域４３ｂを除去することにより、２層構成の黒色レジスト層４のパターンを形成する。
このようにして得られた黒色レジスト層４の加熱流動性フォトレジスト層４１及び加熱非流動性フォトレジスト層４３は、後の加熱軟化工程における加熱条件に対して、加熱流動するか否かの性質を備えている。
なお、フォトレジスト膜の軟化点は、基本的に樹脂材料、感光剤、残存溶媒、添加剤等の組み合わせにより決定されるが、一般的には樹脂材料の平均分子量を大きくすれば、軟化点は高まり、平均分子量を小さくすれば、軟化点は低下する。軟化点は、熱機械分析装置（ＴＭＡ：Ｔｈｅｒｍｏｍｅｃｈａｎｉｃａｌ  Ａｎａｌｙｚｅｒ）により測定することができる。
【００７４】
＜エッチング工程＞
次に、図１９に示すように、パターニングされた加熱流動性フォトレジスト層４１上に加熱非流動性フォトレジスト層４３をエッチングマスクとして、エッチング液８にて、金属層３０をエッチングする。
【００７５】
このとき、エッチングは、図２０に示すように。金属メッシュ電極３を構成する細線３１の幅が上記２層構成の黒色フォトレジスト層４のメッシュを構成する細線幅より小幅となるまで行なう。つまり、エッチングによりパターニングした金属層３０のエッジ部分は、マスクパターンを有する上記２層構成の黒色フォトレジスト層４のエッジ部分よりもパターンの内側に存在する。言い換えると、マスクパターンを有する上記２層構成の黒色フォトレジスト層４のエッジ部分は、エッチングによりパターニングした金属層３０のエッジ部分よりもパターンの外側に庇のように競り出た状態となっている。
【００７６】
＜加熱軟化工程＞
その後、上記２層構成の黒色フォトレジスト層４を炉内のヒーター９にて加熱して軟化させる（図２１参照）。
黒色フォトレジスト層４は、加熱流動性フォトレジスト層４１と、当該加熱流動性フォトレジスト層４１上に設けられた加熱非流動性フォトレジスト層４３とを備えた２層構成である。これは、加熱軟化の際の炉温度の設定（加熱条件）に応じて材料が適宜選択されてパターン形成された、当該温度に対して均膜性を失って流動する樹脂と均膜性を維持したまま流動しない樹脂の組み合わせである。
これによって、加熱流動性フォトレジスト層４１が、加熱軟化の際に、加熱前の均膜性を失って流動する。その結果、加熱流動性フォトレジスト層４１は、金属メッシュ電極３を構成する細線３１のエッジ部分よりも庇のように競り出た部分が、細線３１の両側面３１ｂ，３１ｃに沿って落ちていく（図１４及び図１５参照）。
一方、上の層である加熱非流動性フォトレジスト層４３は、加熱軟化の際に、均膜性を維持したままで流動しない。加熱非流動性フォトレジスト層４３は、ただ、金属メッシュ電極３を構成する細線３１のエッジ部分よりも庇のように競り出た部分が、自重によって細線３１の両側面３１ｂ，３１ｃに向かって折れ曲がるだけである（図１４及び図１５参照）。
【００７７】
（３）実施例２
次に、第４実施形態の一実施例について説明する。
黒色フォトレジスト層４が、炭酸ソーダ１％液で現像が可能なネガタイプのアクリル系感光層の２層構成からなる点、当該２層が、炉温度１００℃、２０分での加熱流動性の有無が分かれる、膜厚１μｍ、軟化点７０℃の加熱流動性フォトレジスト層４１及びその上の膜厚２μｍ、軟化点９０℃の加熱非流動性フォトレジスト層４３としてパターン形成されている点、上の層である加熱非流動性フォトレジスト層４３のみが着色剤を含有している点で、実施例１と異なる。
【００７８】
５．第５実施形態
また、黒色フォトレジスト層４は、防錆機能を有していてもよい（第５実施形態）。
以下、第１〜４実施形態と共通する説明については、出来る限り省略して説明する。
【００７９】
例えば、第１〜３実施形態と同様に黒色フォトレジスト層４が単層構成の場合には、前述のフォトレジスト材料中に防錆剤が添加されたものを用いる。
防錆剤としては、すでに防錆剤として公知に用いられる材料が使用され、具体例としては、例えばイミダゾール、トリアゾール、ベンゾトリアゾール、ベンズイミダゾール、ベンズチアゾール、ピラゾールなどを用いるとよい。また、これらのハロゲン、アルキルフェニル置換体などの単環または多環式のアゾール類、アニリンなどの芳香族アミン類、アルキルアミンなどの脂肪族アミン、これらの塩などが挙げられるが、特に本記載の材料に制限する必要はない。
このように、黒色フォトレジスト層４が防錆機能を有していると、外部からの腐食性の液が侵入しても、あるいは高温高湿などの環境試験下においてもメッシュ電極に腐食が進むことがなく、電気特性を維持できる。また、別途、防錆層を設ける必要もない。
【００８０】
また、第４実施形態と同様に黒色フォトレジスト層４が複層構成の場合には、図２２に示す電極フィルム１０１のように、加熱流動性フォトレジスト層４１と前記加熱非流動性フォトレジスト層４３との間に、防錆レジスト層４２が設けられていてもよい。
このように、防錆レジスト層４２を別途設けて３層構成にすると、防錆剤と着色剤を別々の層に含有させることができる。具体的には、上の層の加熱流動性フォトレジスト層４３には着色剤を含有させ、中間層の防錆レジスト層４２には防錆剤を含有させる。機能を分けることで、各層において最適の材料を採用することができる。
中間層である防錆レジスト層４２のフォトレジスト材料としては、ネガ型又はポジ型の感光性樹脂であればよく、特に限定されない。加熱流動性および加熱非流動性のいずれでもよい。
【００８１】
さらに、第４実施形態と同様に黒色フォトレジスト層４が複層構成の場合でも、防錆レジスト層４２を別途設けるのではなく、２層構成のうち加熱流動性フォトレジスト層４１が、防錆剤を含有していてもよい。
このように、加熱流動性フォトレジスト層４１に防錆剤を兼用させる構成にすると、黒色フォトレジスト層４の積層数が少ないため、成膜工程が簡易になる。
【００８２】
なお、防錆機能を有し、かつ、複数構成である黒色フォトレジスト層４も、加熱非流動性フォトレジスト層４３のみが、着色されていてもよい。
前述のとおり、着色されている層が加熱前の均膜性を維持している層なので、黒色フォトレジスト層４に着色ムラがより生じにくい。
【００８３】
６．他の実施形態
以上、本発明の一又は複数の実施形態について説明したが、本発明は上記実施形態に限定されるものではなく、発明の要旨を逸脱しない範囲で種々の変更が可能である。特に、本明細書に書かれた複数の実施形態および変形例は必要に応じて任意に組み合せ可能である。
金属メッシュ電極３の外形パターンは、前述の第１の方向Ｄ１に沿って延び短冊状パターン（図３（ａ）参照）に限定されず、静電容量方式のタッチパネルを実現する公知のパターンを使用可能である。例えば、三角形、四角形、六角形等の複数の電極部を第１の方向Ｄ１に沿って連続させた、他の形状の電極を用いて用いてもよい。
【００８４】
黒色フォトレジスト層４の厚みは、２μｍ〜１５μｍであるのが好ましい。
厚みを２μｍ以上とすることにより、金属メッシュ電極３の耐擦傷性に優れる。
厚みを１５μｍ以下とすることにより、電極フィルム１を折り曲げて使用しても黒色フォトレジスト層４にクラックが入るのを防止できる。また、高解像度のパターニングができる。
【００８５】
また、黒色フォトレジスト層４が複層構成の場合、黒色フォトレジスト層４のうち着されている層の合計厚みが、２μｍ以上であるのが好ましい。
合計厚みを２μｍ以上とすることにより、ОＤ値（Ｏｐｔｉｃａｌ  Ｄｅｎｓｉｔｙ：光学濃度）が高くなる。すなわち、黒色フォトレジスト層４における光の透過率が低くなり、金属メッシュ電極３での外光の散乱反射がより確実に抑えられる。
【００８６】
また、必要に応じて他の層が設けられてもよい。
各層の材料および厚みは、前記実施形態に限定されない。
【産業上の利用可能性】
【００８７】
本発明の電極フィルムは、タッチパネルセンサーとして好ましく使用することができ、当該タッチパネルセンサーを含むタッチパネルは、携帯用小型端末、電子ペーパー、コンピュータディスプレイ、小型ゲーム機、現金自動支払機の表示面、乗車券自動販売機などの表示面等に装着されるタッチパネルとして好ましく使用することができる。なお、このような表示装置は、液晶表示装置（ＬＣＤ）、プラズマ表示装置（ＰＤＰ）、電場発光（ＥＬ）表示装置、陰極線管（ＣＲＴ）表示装置、電気泳動表示装置等のいずれであってもよい。【００８８】
また、本発明の電極フィルムは、透明アンテナ用エレメントとしても好ましく使用することができ、当該透明アンテナ用エレメントは、透視性と送受信機能の両機能を具備するため、各種の透明アンテナに利用できる。
当該透明アンテナは、透明性が要求される部位に取付けて好ましく使用することができる。特に携帯電話などモバイル通信機器のディスプレイ前面に取付けて地上波や衛星放送の受信に利用することができる。
【符号の説明】
【００８９】
１，１００，１０１：電極フィルム
２                ：透明基材
２ａ，２０１ａ    ：第一主面
２０１            ：第一透明基材
２０２            ：第二透明基材
２０１ｂ          ：第二主面
３                ：金属メッシュ電極
３０              ：金属層
３０１            ：第一金属メッシュ電極
３０２            ：第二金属メッシュ電極  
３１，３１１，３１２                ：細線
３１ａ，３１１ａ，３１２ａ          ：上面（透明基材と反対側の面）
３１ｂ〜ｃ，３１１ｂ〜ｃ，３１２〜ｃ：側面
４                ：黒色フォトレジスト層
４０１            ：第一黒色フォトレジスト層
４０２            ：第二黒色フォトレジスト層
４１              ：加熱流動性フォトレジスト層
４２              ：防錆レジスト層
４３              ：加熱非流動性フォトレジスト層
５                ：外光
６                ：フォトマスク
７                ：光源
８                ：エッチング液
９                ：ヒーター
１０              ：周辺配線
【図１】
2019044339.tif 000003
【図２】
2019044339.tif 000004
【図３】
2019044339.tif 000005
【図４】
2019044339.tif 000006
【図５】
2019044339.tif 000007
【図６】
2019044339.tif 000008
【図７】
2019044339.tif 000009
【図８】
2019044339.tif 000010
【図９】
2019044339.tif 000011
【図１０】
2019044339.tif 000012
【図１１】
2019044339.tif 000013
【図１２】
2019044339.tif 000014
【図１３】
2019044339.tif 000015
【図１４】
2019044339.tif 000016
【図１５】
2019044339.tif 000017
【図１６】
2019044339.tif 000018
【図１７】
2019044339.tif 000019
【図１８】
2019044339.tif 000020
【図１９】
2019044339.tif 000021
【図２０】
2019044339.tif 000022
【図２１】
2019044339.tif 000023
【図２２】
2019044339.tif 000024
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
透明基材と、
前記透明基材の第一主面上に設けられた金属メッシュ電極と、
前記金属メッシュ電極のメッシュを構成する細線の上面および両側面に設けられた黒色フォトレジスト層と、
を備え、
前記黒色フォトレジスト層が、加熱流動性フォトレジスト層と、前記加熱流動性フォトレジスト層上に設けられた加熱非流動性フォトレジスト層とを備えた複層構成であり、少なくともいずれかの層が着色されている、電極フィルム。
【請求項２】
前記黒色フォトレジスト層が、前記細線の上面を均一な膜厚で覆い、前記細線の上面の端から前記細線の両側面にかけては曲面を有して覆うように形成されている、請求項１の電極フィルム。
【請求項３】
前記加熱非流動性フォトレジスト層の軟化点が、前記加熱流動性フォトレジスト層の軟化点より２０℃以上高い請求項１又は２の電極フィルム。
【請求項４】
前記黒色フォトレジスト層が、前記加熱流動性フォトレジスト層と前記加熱非流動性フォトレジスト層の２層のみからなり、両者の厚み比が、１：２〜１：４である請求項１〜３の電極フィルム。
【請求項５】
前記加熱流動性フォトレジスト層と前記加熱非流動性フォトレジスト層との間に、防錆レジスト層が設けられている請求項１〜４の電極フィルム。
【請求項６】
前記加熱流動性フォトレジスト層が、防錆剤を含有している請求項１〜４の電極フィルム。
【請求項７】
前記加熱非流動性フォトレジスト層のみが、着色されている請求項１〜６の電極フィルム。
【請求項８】
前記加熱流動性フォトレジスト層のみが、着色されている請求項１〜６の電極フィルム。
【請求項９】
透明基材の第一主面上に金属層を積層し、さらに前記金属層上に、加熱流動性フォトレジスト層と、前記加熱流動性フォトレジスト層上に設けられた加熱非流動性フォトレジスト層とを備えた複層構成であり、少なくともいずれかの層が着色されている黒色フォトレジスト層を積層する工程と、
前記黒色フォトレジスト層を部分的に露光し、現像してメッシュ形状にパターニングする工程と、
パターニングされた前記黒色フォトレジスト層をエッチングマスクとして、前記黒色フォトレジスト層のメッシュを構成する細線幅より小幅となるまで前記金属層をエッチングして金属メッシュ電極に加工する工程と、
前記黒色フォトレジスト層を加熱して軟化させ、軟化した前記黒色フォトレジスト層の垂れにより前記金属メッシュ電極のメッシュを構成する細線の上面のみならず両側面まで被覆させる工程と、
を備えた電極フィルムの製造方法。
【請求項１０】
前記加熱非流動性フォトレジスト層の軟化点が、前記加熱流動性フォトレジスト層の軟化点より２０℃以上高い請求項９の電極フィルムの製造方法。
【請求項１１】
前記黒色フォトレジスト層が、前記加熱流動性フォトレジスト層と前記加熱非流動性フォトレジスト層の２層のみからなり、両者の厚み比が、１：２〜１：４である請求項９又は請求項１０の電極フィルムの製造方法。
【請求項１２】
前記加熱流動性フォトレジスト層と前記加熱非流動性フォトレジスト層との間に、防錆レジスト層が設けられている請求項９〜１１の電極フィルムの製造方法。
【請求項１３】
前記加熱流動性フォトレジスト層が、防錆剤を含有している請求項９〜１１の電極フィルムの製造方法。
【請求項１４】
前記加熱非流動性フォトレジスト層のみが、着色されている請求項９〜１３の電極フィルムの製造方法。
【請求項１５】
前記加熱流動性フォトレジスト層のみが、着色されている請求項９〜１３の電極フィルムの製造方法
【国際調査報告】
2019044339.tif 000025
2019044339.tif 000026
2019044339.tif 000027
2019044339.tif 000028